(57)【要約】【課題】生産性を損うことなく高分子成形体の滑性，耐貼り付き性，撥水性等を高め、目的とする高分子成形体の機能を十分に発揮する。【解決手段】押出し成形加硫して得られる高分子成形体において、少なくとも、エチレン‐α‐オレフィン・非共役ポリエン共重合体１００ｐｈｒ，算術平均粒径６０ｎｍ以上のカーボンブラック５０ｐｈｒ超〜１２０ｐｈｒ，軟化剤１００ｐｈｒ以下，熱膨張マイクロカプセル１ｐｈｒ〜１０ｐｈｒ配合して成る高分子材料組成物を用いる。この高分子材料組成物により、高分子成形体の表面に対し熱膨張由来凹凸面１０ｂが形成されると共に、その熱膨張由来凹凸面１０ｂに対してカーボン由来粗面１０ａが形成される。【選択図】図１
2006257313.tif 000002
【特許請求の範囲】
【請求項１】
押出し成形加硫による高分子成形体に用いられ、
少なくとも、エチレン‐α‐オレフィン・非共役ポリエン共重合体を１００ｐｈｒと、算術平均粒径６０ｎｍ以上のカーボンブラックを５０ｐｈｒ超〜１２０ｐｈｒと、軟化剤を１００ｐｈｒ以下と、熱膨張マイクロカプセルを１ｐｈｒ〜１０ｐｈｒと、を配合したことを特徴とする高分子材料組成物。
【請求項２】
シリコーン化合物を３０ｐｈｒ以下配合したことを特徴とする請求項１記載の高分子材料組成物。
【請求項３】
請求項１または２の高分子材料組成物を押出し成形加硫して成る高分子成形体であって、
前記高分子成形体の表面に熱膨張由来凹凸面が形成されると共に、その熱膨張由来凹凸面の表面にカーボン由来粗面が形成されたことを特徴とする。
【請求項４】
請求項１または２の高分子材料組成物を押出し成形加硫して成る自動車用ウェザーストリップであって、
前記高分子成形体の表面に熱膨張由来凹凸面が形成されると共に、その熱膨張由来凹凸面の表面にカーボン由来粗面が形成されたことを特徴とする。
【発明の詳細な説明】
【技術分野】
【０００１】
本発明は、高分子材料組成物，高分子成形体，および自動車用ウェザーストリップに関するものであって、例えば自動車用のドアパネルやガラス等に適用されるものである。
【背景技術】
【０００２】
ゴム材料等の高分子材料が配合された高分子材料組成物から成る加硫成形体（以下、高分子成形体と称する）は、種々の用途に適用されており、その用途に応じた特性を満たすことができるように研究開発されている。例えば、ウェザーストリップに適用される高分子成形体の軽量化を図る技術として、熱膨張性マイクロカプセル（以下、熱膨張カプセルと称する）を配合した高分子材料組成物を用い、その組成物の加硫時に該熱膨張カプセルを熱膨張（微発泡化）させる手段が知られており、前記の高分子成形体の比重を低くすると共に十分な硬度を得る試みがなされている（例えば、特許文献１等）。
【特許文献１】特開平６−１８３３０５号公報（段落［０００４］〜［０００６］，図１等）。
【０００３】
また、前記の高分子成形体は、その高分子成形体が使用される対象（以下、被使用対象と称する；例えば、自動車用ウェザーストリップの場合にはドアパネルやガラス等）に対する滑性や耐貼り付き性が低いため、これら特性を要する場合には例えば高分子弾性材料から成る表面処理剤を、該高分子成形体の表面（少なくとも、諸特性を要する箇所の表面）に対して塗布する手段が採られている。
【０００４】
前記の表面処理剤に求められる特性としては、被使用対象に対する高分子成形体表面の滑性（例えば、高分子成形体が被使用対象に対して摺動するように用いられる場合には、スティックスリップによる低級音が発生しないようにする特性），耐貼り付き性（例えば、高分子成形体と被使用対象との張り付きによる該高分子成形体の機能低下が起こらないようにする特性），撥水性（例えば、高分子成形体の凍結を防止する特性）等の向上が挙げられる。
【０００５】
例えば、自動車用ドア（ドアパネル）に用いられシール部（例えば、スポンジゴムから成るシール部）を構成したウェザーストリップの場合は、そのシール部に表面処理剤を塗布しておくことにより、ドア開閉時におけるシール部とドアパネルとの張り付きを防止して該ドア開閉が困難にならないようにし、たとえ寒冷地であっても該シール部が凍結されないようにしている。また、前記の高分子成形体の表面がガラスやドアパネル等と摺動する用途の場合には、前記の表面処理剤により該高分子成形体表面の滑性を高めてスティックスリップによる低級音の発生を防止している。
【０００６】
前記の表面処理剤としては、例えば硬化性のポリウレタンにジオルガノポリシロキサンを添加して成るものが知られており、その表面処理剤を高分子成形体に塗布し滑性，耐貼り付き性，撥水性等を向上させることが知られている。
【発明の開示】
【発明が解決しようとする課題】
【０００７】
しかしながら、前記のように高分子成形体に表面処理剤を塗布する場合には、その塗布条件（例えば、塗布する際の表面処理剤の温度，粘度等や、被塗布対象である高分子成形体の温度等）に応じて塗布斑が生じたり（例えば、表面処理剤が均一に塗布されず塗布斑が生じたり）、その塗布された表面処理剤による層（以下、表面処理層と称する）の厚さが不十分になる恐れがあった。
【０００８】
このため、目的とする高分子成形体の生産性（加工性，製品歩留まり等）が低下すると共に、十分な滑性，耐貼り付き性，撥水性等が得られず、高分子成形体の機能等を発揮できない恐れがあった。
【０００９】
本発明は、前記課題に基づいてなされたものであり、表面処理剤の塗布等を行わなくとも、生産性を損うことなく高分子成形体の滑性，耐貼り付き性，撥水性等を高め、目的とする高分子成形体の機能を十分に発揮する高分子材料組成物，高分子成形体，および自動車用ウェザーストリップを提供することにある。
【課題を解決するための手段】
【００１０】
本発明は、前記課題の解決を図るために、請求項１記載の発明は、押出し成形加硫による高分子成形体に用いられ、少なくとも、エチレン‐α‐オレフィン・非共役ポリエン共重合体を１００ｐｈｒと、算術平均粒径６０ｎｍ以上のカーボンブラックを５０ｐｈｒ超〜１２０ｐｈｒと、軟化剤を１００ｐｈｒ以下と、熱膨張マイクロカプセルを１ｐｈｒ〜１０ｐｈｒと、を配合したことを特徴とする。
【００１１】
請求項２記載の発明は、前記請求項１記載の発明において、シリコーン化合物を３０ｐｈｒ以下配合したことを特徴とする。
【００１２】
請求項３記載の発明は、前記請求項１または２記載の発明の高分子材料組成物を押出し成形加硫して成る高分子成形体であって、前記高分子成形体の表面に熱膨張由来凹凸面（すなわち、熱膨張カプセルの配合量，熱膨張度合い等に応じた凹凸面）が形成されると共に、その熱膨張由来凹凸面の表面にカーボン由来粗面（すなわち、カーボンブラックの粒径，配合量等に応じた表面粗度の面）が形成されたことを特徴とする。
【００１３】
請求項４記載の発明は、請求項１または２記載の発明の高分子材料組成物を押出し成形加硫して成る自動車用ウェザーストリップであって、前記高分子成形体の表面に熱膨張由来凹凸面が形成されると共に、その熱膨張由来凹凸面の表面にカーボン由来粗面が形成されたことを特徴とする。
【００１４】
本発明のように、少なくともエチレン‐α‐オレフィン・非共役ポリエン共重合体１００ｐｈｒ，算術平均粒径６０ｎｍ以上のカーボンブラック５０ｐｈｒ超〜１２０ｐｈｒ，軟化剤１００ｐｈｒ以下，熱膨張マイクロカプセル１ｐｈｒ〜１０ｐｈｒ配合した高分子材料組成物により、表面処理剤等を塗布しないため、その塗布条件等を考慮する必要がなくなる。
【００１５】
また、前記の高分子材料組成物を押出し成形加硫して成る高分子成形体は、加硫時に前記の熱膨張マイクロカプセルが膨張するため、該高分子成形体の表面には熱膨張カプセルの配合量，熱膨張度合いに応じた形状の熱膨張由来凹凸面が形成される。さらに、算術平均粒径６０ｎｍ以上のカーボンブラック５０ｐｈｒ超〜１２０ｐｈｒ配合したことにより、前記の高分子成形体内において局所的にエチレン‐α‐オレフィン・非共役ポリエン共重合体成分の多い部分が形成され、その部分で収縮等を起こすため、前記の熱膨張由来凹凸面にはカーボンブラックの粒径，配合量等に応じた表面粗度のカーボン由来粗面が形成される。これにより、前記の高分子成形体と被使用対象との接触面積は小さくなる。
【００１６】
前記のエチレン‐α‐オレフィン・非共役ポリエン共重合体，カーボンブラック，軟化剤，熱膨張マイクロカプセル，シリコーン化合物の配合量は、それぞれの配合量は目的とする高分子材料組成物や高分子成形体の特性を損わない程度とすることが好ましい。
【００１７】
例えば、前記のエチレン‐α‐オレフィン・非共役ポリエン共重合体，カーボンブラック，軟化剤，熱膨張マイクロカプセルの配合量において、本発明に示す範囲外では、高分子材料組成物の加工性や高分子成形体の特性（滑性，耐貼り付き性，撥水性等）が低下する可能性がある。
【００１８】
前記のシリコーン化合物が過剰に配合されている場合には、前記の高分子成形体を被使用対象に溶融接着（例えば、熱可塑性エラストマーとの溶融接着や、ゴム部材と射出成形等する際の溶融接着）することが困難になる可能性がある。
【００１９】
また、前記の各材料の他に、例えば一般的な押出し成形加硫による高分子成形体の技術分野で扱われている各種材料を適宜配合しても良いが、それぞれの配合量は目的とする高分子材料組成物や高分子成形体の特性を損わない程度とすることが好ましい。
【００２０】
例えば、加硫剤，加硫促進剤，加硫促進助剤等を用いる場合、それらの配合量が少なすぎると加硫進行が緩慢となり、該配合量が多すぎるとブルーム現象等を引き起こす可能性がある。
【発明の効果】
【００２１】
以上示したように本発明によれば、熱膨張由来凹凸面にカーボン由来粗面が形成された高分子成形体が得られ、その高分子成形体表面と被使用対象との接触面積が小さくなるため、例えば表面処理剤の塗布等を行う必要がなく、生産性を損うことなく十分良好な滑性，耐貼り付き性，撥水性等が得られる。したがって、本発明のような高分子成形体を自動車用ウェザーストリップ等に適用することにより、そのウェザーストリップに要求される機能を十分に発揮できる。
【発明を実施するための最良の形態】
【００２２】
以下、本発明の実施の形態における高分子材料組成物，高分子成形体，自動車用ウェザーストリップを図面等に基づいて詳細に説明する。
【００２３】
本実施の形態は、ゴム材料（例えば、エチレン‐α‐オレフィン・非共役ポリエン共重合体）等の高分子材料を配合し押出し成形加硫による高分子成形体に係るものであり、少なくとも前記の高分子材料，カーボンブラック，軟化剤，熱膨張カプセルをそれぞれ所定量配合し、前記のカーボンブラックには比較的粒径の大きいものを少量（一般的な押出し成形加硫による高分子成形体の技術分野で扱われている量（例えば、１４０ｐｈｒ以上）よりも少量）用いるものである。
【００２４】
一般的な押出し成形加硫においては、高分子材料組成物を押出し成形機のダイから吐出した後、その吐出物（押出し成形物）をフリーな状態（型成形とは異なり、吐出物に対する圧力が殆どかからない状態）にて架橋反応させることにより、目的とする高分子成形体を得るものである。したがって、例えば一般的な高分子成形体として、エチレン‐α‐オレフィン・非共役ポリエン共重合体に平均粒径６０ｎｍ未満のカーボンブラックを配合した場合、または、６０ｎｍ以上であっても１２０ｐｈｒより多く配合した場合には、その高分子材料組成物を押出し成形加硫して成る高分子成形体は、図１Ａの構造モデル図に示すように該高分子成形体（図中では符号１０）の表面は比較的平坦なものとなる。
【００２５】
また、前記エチレン‐α‐オレフィン・非共役ポリエン共重合体に平均粒径６０ｎｍ以上のカーボンブラックが１２０ｐｈｒ以下配合された高分子材料組成物を押出し成形加硫して成る高分子成形体の場合には、図１Ｂ，図１Ｃ（図１Ｂの部分拡大図）の構造モデル図に示すように高分子成形体の表面に対して表面粗度の小さいカーボン由来粗面１０ａが形成される。これは、粒径の大きなカーボンブラックの配合量が比較的少量であるため、前記の高分子成形体内において局所的にエチレン‐α‐オレフィン・非共役ポリエン共重合体成分の多い部分が形成され、その部分で収縮等を起こし易くなるためと考えられる。
【００２６】
ここで、前記エチレン‐α‐オレフィン・非共役ポリエン共重合体に対し背景技術の欄に記載した熱膨張カプセルが配合された高分子材料組成物を押出し成形加硫して成る高分子成形体の場合には、図１Ｄの構造モデル図に示すように高分子成形体の表面に対し熱膨張カプセル１０ｃの熱膨張によりカプセルの高分子成形体の外側の殻壁（詳細説明後出）が破壊焼失した形状の熱膨張由来凹凸面１０ｂが形成される。なお、前記の熱膨張カプセル１０ｃの替わりに有機発泡剤等が配合された高分子材料組成物を押出し成形加硫した場合、高分子成形体の表面には先に皮膜が形成され、大きく皮膜表面が粗くなる。ただし、前記のように大きく粗くなるのみであれば、本発明の課題である滑性，耐貼り付き性を達成することはできない。
【００２７】
一方、本実施の形態に基づいて、前記エチレン‐α‐オレフィン・非共役ポリエン共重合体に対し平均粒径６０ｎｍ以上のカーボンブラックが１２０ｐｈｒ以下配合されると共に、熱膨張カプセルが配合された高分子材料組成物を用い、その高分子材料組成物を押出し成形加硫して成る高分子成形体の場合には、図１Ｅの構造モデル図に示すように高分子成形体の表面に対し熱膨張由来凹凸面１０ｂが形成されると共に、その熱膨張由来凹凸面１０ｂに対してカーボン由来粗面１０ａが形成される。
【００２８】
本実施の形態の高分子材料組成物および高分子材料組成物から成る成形体においては、以下に示すようなエチレン‐α‐オレフィン・非共役ポリエン共重合体，カーボンブラック，軟化剤，熱膨張カプセルだけでなく、例えば使用目的に応じて発泡剤，シリコーン化合物，加硫剤，加硫促進助剤，加硫促進助剤，加工助剤，無機充填剤等の各種添加剤が適宜配合されたものであっても良い。
【００２９】
［エチレン‐α‐オレフィン・非共役ポリエン共重合体］
エチレン‐α‐オレフィン・非共役ポリエン共重合体のα‐オレフィンとしては、例えばプロピレン、１‐ブテン、１‐ペンテン、１‐ヘキセン、４‐メチル‐１‐ペンテン、１‐オクテン、１‐デセン等が挙げられ、好ましくはプロピレンとする。もちろん、前記のα‐オレフィン群のなかから複数のものを選択し、例えばプロピレンと１‐ブテンの如く組み合わせて使用しても良い。
【００３０】
また、ポリエン共重合体が５‐エチリデン‐２‐ノルボルネン、ジシクロペンタジエン、５‐ビニル‐２‐ノルボルネン、ノルボルナジエン、メチルテトラヒドロインデン等の環状の非共役ポリエンであるものや、１，４ヘキサジエン、７‐メチル‐１，６‐オクタジエン、４‐エチリデン‐８‐メチル‐１，７‐ノナジエン、４‐エチリデン‐１，７ウンデカジエン、４，８‐ジメチル‐１，４，８‐デカトリエン等の鎖状の非共役ポリエンであるものが挙げられる。これら各非共役ポリエンは、単独、または２種類以上組み合わせたものでも良く、その構成単位（エチレン‐α‐オレフィン・非共役ポリエン共重合体における非共役ポリエンの含有比率）は例えば１ｗｔ％〜２０ｗｔ％とし、好ましくは１ｗｔ％〜１５ｗｔ％、より好ましくは５ｗｔ％〜１１ｗｔ％である。このようなエチレン‐α‐オレフィン・非共役ポリエン共重合体としては、例えばＤＳＭ・Ｅｌａｓｔｏｍｅｒｓ社製のＫｅｌｔａｎ７３４１Ａを適用することができる。
【００３１】
［カーボンブラック］
前記のカーボンブラックには、例えば高分子成形体の技術分野で適用されているもので、平均粒径（算術平均粒径）６０ｎｍ以上、好ましくは７０ｎｍ〜９０ｎｍのものを用いる。また、このカーボンブラックの配合量は、５０ｐｈｒ以下であると混練加工が困難となるため、５０ｐｈｒ超〜１２０ｐｈｒ以下、好ましくは６０ｐｈｒ以上〜１２０ｐｈｒ以下とする。このようなカーボンブラックとしては、例えば旭カーボン社製の旭カーボンブラック・旭♯５０や旭カーボンブラック・旭♯５５において算術平均粒径６０ｎｍ以上のロットを選定して適用することができる。
【００３２】
［熱膨張カプセル］
前記の熱膨張カプセルには、例えば加熱により気体を発生し得る液体（例えば、低沸点の炭化水素，塩素化炭化水素）を熱可塑性樹脂の殻壁（例えば、球状の殻壁）内に充填したもの（熱膨張性の熱可塑性樹脂粒子）で、真比重０．１以下，粒径（メディアン径）５μｍ〜１００μｍであって、その液体が膨張開始温度（例えば、１００℃〜２００℃）以上の温度の加熱（例えば、加硫温度での加熱）により膨張し、目的とする高分子成形体内にて例えば３０μｍ〜３００μｍの熱膨張セルを形成する液体封入熱可塑性樹脂粒子が挙げられる。
【００３３】
前記の熱膨張カプセルの殻壁を構成する熱可塑性樹脂の成分として、好ましくは（メタ）アクリルニトリル重合体や、（メタ）アクリルニトリルを多く含有する重合体が挙げられ、それら重合体に対するモノマー（いわゆる相手側のモノマー；コモノマー）として、ハロゲン化ビニル，ハロゲン化ビニリデン，スチレン系モノマー，（メタ）アクリレート系モノマー，酢酸ビニル，ブタジエン，ビニルピリジン，クロロプレン等のモノマーが挙げられる。
【００３４】
なお、前記の殻壁は、未架橋であることが好ましいが、例えば一般的なジビルベンゼン，エチレングリコールジ（メタ）アクリレート等の架橋剤により架橋されたものであっても良い。また、熱膨張カプセル内に充填される液体としては、例えばｎ‐ペンタン，イソペンタン，ネオペンタン，ブタン，イソブタン，ヘキサン，石油エーテル等の炭化水素類や、塩化メチル，ジクロロエチレン，トリクロロエタン，トリクロルエチレン等の塩素化炭化水素類が挙げられる。
【００３５】
熱膨張カプセルとしては、大日精化工業社製のダイフォームＨ７５０Ｄの他、同シリーズであるＨ７７０Ｄ，Ｈ８５０Ｄ，Ｍ４３０を好適に使用することができる。また、例えば、松本油脂社製のマツモトマイクロスフェアーＦ８５Ｄ，Ｆ１００Ｄや、スウェーデン国・エクスパンセル社製のＥＸＰＡＮＣＥＬ０９１ＤＵ−８０，０９２ＤＵ−１２０等を適用することもできる。熱膨張カプセルの配合量は、１．０ｐｈｒ〜１０ｐｈｒ、好ましくは２ｐｈｒ〜６ｐｈｒとする。
【００３６】
このような熱膨張カプセルをエチレン‐α‐オレフィン・非共役ポリエン共重合体等の高分子材料に添加する場合、その熱膨張カプセルの飛散の防止や分散性の向上を図るために、あらかじめ他の使用材料（例えば、高分子弾性体．熱可塑性樹脂，軟化剤，無機充填材等の何れか、または複数のもの）と混合してから用いても良い。熱膨張カプセルを予め他の使用材料と混合してから用いる場合には、該発泡剤の混合比率を１０ｗｔ％〜９９ｗｔ％、好ましくは１０ｗｔ％〜５０ｗｔ％に調整する。また、前記のような熱膨張カプセルは何れか１種類を用いても良く、複数の種類のものを組み合わせて用いても良い。
【００３７】
［軟化剤］
前記の軟化剤としては、例えばプロセスオイル，パラフィン系オイル，潤滑油，流動パラフィン，石油アスファルト，ワセリン等の石油系軟化剤や、コールタール，コールタールピッチ等のコールタール系軟化剤や、ヒマシ油，アマニ油，ナタネ油，ヤシ油等の脂肪油系軟化剤が挙げられる。これら各軟化剤のうち、好ましくは石油系軟化剤が挙げられ、より好ましくはパラフィン系オイルが挙げられる。また、前記のような軟化剤は、目的とする高分子材料組成物や高分子成形体の特性を損わない程度の配合量で用い、例えば１００ｐｈｒ以下とする。
【００３８】
［発泡剤］
前記の発泡剤としては、例えば４，４‐オキシビスベンゼンスルフォニルヒドラジド（ＯＢＳＨ）、アゾジカルボンアミド（ＡＤＣＡ）、ジニトロソペンタメチレンテトラミン（ＤＰＴ）、アゾビスイソブチロニトリル（ＡＩＢＮ）、パラトルエンスルホニルヒドラジド（ＴＳＨ）、ヒドラゾジカルボンアミド（ＨＤＣＡ）、バリウムアゾカルボキシレート等が挙げられる。
【００３９】
なお、前記の発泡剤は、目的とする高分子材料組成物や高分子成形体の特性を損わない程度（例えば、０〜１０ｐｈｒ）に用いる。また、前記の発泡剤と共に、尿素系誘導体，サリチル酸，フタル酸，ステアリン酸等の発泡助剤を用いても良い。
【００４０】
［シリコーン化合物］
前記のシリコーン化合物としては、シリコーンゲル系，シリコーンオイル系，シリコーンパウダー系，シリコーン含有ポリマー系，シリコーングラフトポリマー系のものやシリコーン含有有機樹脂等が挙げられ（例えば、信越化学社製のＫＥ７６ＢＳ，ＫＦ９９，ＫＦ９６や、東レ・ダウコーニング・シリコーン社製のＥ５００，Ｅ６００，ＢＹ２７シリーズ（好ましくは、ＢＹ２７−００１，ＢＹ２７−００２，ＢＹ２７−２０１，ＢＹ２７−２０１Ｃ，ＢＹ２７−２０２，ＳＰ−３００，ＳＰ−３１０）等）、その他一般的に販売されているシリコーン化合物であっても好適に用いることができる。
【００４１】
前記のようなシリコーン化合物は、目的とする高分子材料組成物や高分子成形体の特性を損わない程度の配合量（例えば、０〜３０ｐｈｒ）で用いる。また、前記の各シリコーン化合物は、何れか１種類を用いても良く、複数の種類のものを組み合わせて用いても良い。
【００４２】
［加硫剤］
前記の加硫剤としては、硫黄が挙げられ、目的とする高分子材料組成物や高分子成形体の特性を損わない程度の配合量で用い、好ましくは０．５ｐｈｒ〜２ｐｈｒ程度とする。
【００４３】
［加硫促進剤］
前記の加硫促進剤としては、チアゾール系，チウラム系，スルフェンアミド系，グアニジン系，チオウレア系，ジチオカルバミン酸系のものが挙げられ、目的とする高分子材料組成物や高分子成形体の特性を損わない程度の配合量で用い、好ましくは２ｐｈｒ〜８ｐｈｒ程度とする。
【００４４】
［加硫促進助剤］
前記の加硫促進助剤としては、酸化亜鉛（亜鉛華），炭酸亜鉛，酸化マグネシウム，水酸化カルシウム，一酸化亜鉛等が挙げられ、好ましくは酸化亜鉛，酸化マグネシウムが挙げられる。これら加硫促進助剤は、目的とする高分子材料組成物や高分子成形体の特性を損わない程度の配合量で用い、好ましくは５ｐｈｒ程度とする。
【００４５】
［加工助剤］
前記の加工助剤としては、ステアリン酸，リシノール酸，パルミチン酸，ラウリン酸等の高級脂肪酸や、その高級脂肪酸のエステル類や、ステアリン酸等の高級脂肪酸の塩が挙げられ、その他の高分子成形体の技術分野で加工助剤として扱われている化合物を用いても良い。これら加工助剤は、目的とする高分子材料組成物や高分子成形体の特性を損わない程度の配合量で用い、好ましくは５ｐｈｒ程度とし、より好ましくは３ｐｈｒ以下とする。
【００４６】
［無機充填剤］
前記の無機充填剤としては、炭酸カルシウム，クレー，シリカ，ケイ酸カルシウム，炭酸マグネシウム，水酸化マグネシウム，酸化アルミニウム，カオリン，マイカ，ゼオライト等が挙げられ、何れか１種類を用いても良く、複数の種類のものを組み合わせて用いても良い。また、前記のような無機充填剤は、目的とする高分子材料組成物や高分子成形体の特性を損わない程度の配合量で用い、例えば０〜１００ｐｈｒ程度とする。
【００４７】
［その他の添加剤］
前記の各種添加剤の他には、脱水剤，酸化防止剤，老化防止剤，熱安定剤，光安定剤，紫外線吸収剤，中和剤，滑剤，防雲剤，アンチブロッキング剤，スリップ剤，分散剤，難燃剤，帯電防止剤，導電性付与剤，粘着付与剤，架橋剤，架橋助剤，金属不活性剤，分子量調整剤，防菌・防黴剤，蛍光増白剤，摺動性向上剤，着色剤（酸化チタン等），金属粉末（フェライト等），ガラス繊維，無機繊維（金属繊維等），炭素繊維，有機繊維（アラミド繊維等），複合繊維，ガラスバルーン，ガラスフレーク，グラファイト，カーボンナノチューブ，フラーレン，硫酸バリウム，フッ素樹脂，充填剤ポリオレフィンワックス（ポリマービーズ等），セルロースパウダー，ゴム紛，再生ゴム等が挙げられ、何れか１種類または複数の種類のものを組み合わせ、目的とする高分子材料組成物や高分子成形体に応じて適宜使用して良い。
【００４８】
［製法］
前記のエチレン‐α‐オレフィン・非共役ポリエン共重合体，カーボンブラック，軟化剤，熱膨張カプセル，各種添加剤等を混練して目的とする高分子材料組成物を得る場合、例えば接線式ミキサー，噛み合い式ミキサー，ニーダー等の各種密閉式混練機や、混練式の二軸押出成形機やオープンロール等を適宜使用する。また、前記の高分子材料組成物を押出し成形加硫して目的とする高分子成形体を得る場合には、例えば連続熱風加硫槽（ＨＡＶ），高周波加硫装置（ＵＨＦ），流動床加硫機（ＰＣＭ）等を適宜使用することができ、好ましくは連続熱風加硫槽と高周波加硫装置とを組み合わせた構成を使用する。
【実施例】
【００４９】
次に、本実施の形態に基づいて種々の高分子材料組成物（後述のゴム配合物Ｓ１〜Ｓ１３（実施例），Ｐ１〜Ｐ１１（比較例））を作製し、それら高分子材料組成物の加工性および高分子成形体（後述の試料ＧＳ１〜ＧＳ１３（実施例），ＧＰ１〜ＧＰ１１（比較例））の物性等を調べた。
【００５０】
まず、高分子材料としてエチレン‐プロピレン‐５‐エチリデン‐２‐ノルボルネン（ＤＳＭ・Ｅｌａｓｔｏｍｅｒｓ社製のＫｅｌｔａｎ７３４１Ａ）を１００ｐｈｒ用い、密閉式ミキサーにて素練した。その後、前記の素練物に対し、算術平均粒径が８０ｎｍ，６０ｎｍ，４５ｎｍのカーボンブラック（以下、それぞれカーボン８０ｎｍ，６０ｎｍ，４５ｎｍと称する）のうち１種類以上を５０ｐｈｒ〜１４０ｐｈｒ、軟化剤（ＪＯＭＯ社製のプロセスオイルＰ−３００）を８０ｐｈｒ〜１２０ｐｈｒ、シリコーン化合物（東レ・ダウコーニング・シリコーン社製のＢＹ２７−００２）を０〜４０ｐｈｒ加え、所定時間混練した。
【００５１】
なお、本実施例においては、前記のカーボン８０ｎｍ，６０ｎｍ，４５ｎｍとして、旭カーボン社製の旭カーボンブラック・旭♯５０，旭♯５５，♯６０の材料ロットから、それぞれ算術平均粒径８０ｎｍ，６０ｎｍ，４５ｎｍに該当するものを選定して用いた。また、前記の各種材料の他に、加工助剤としてステアリン酸，ポリエチレングリコールを１ｐｈｒ、無機充填剤として炭酸カルシウムを３０ｐｈｒ、加硫促進助剤として活性亜鉛化を３ｐｈｒ加えてから、所定時間混練した。
【００５２】
その後、前記の密閉式ミキサーで得た混練物を取り出し、オープンロール機で混練しながら、熱膨張カプセル（大日精化工業社製のダイフォームＨ７５０Ｄ）を０〜２０ｐｈｒ、発泡剤として４，４‐オキシビスベンゼンスルフォニルヒドラジド系のものを０〜３．５ｐｈｒ加え（混練物をロールに巻きつけてから加え）、所定時間混合（ブレンド）することにより、後述の表１に示すように種々の組成のゴム配合物（リボン状またはシート状で未加硫のゴム配合物）Ｓ１〜Ｓ１３，Ｐ１〜Ｐ１１を得た。
【００５３】
なお、本実施例では、前記の各種材料の他に、加硫剤として硫黄を１ｐｈｒ、加硫促進剤としてチウラム系，チアゾール系，スルフェンアミド系，ジチオカルバミン酸系のものを合わせて５ｐｈｒ加え、所定時間混合した。
【００５４】
次に、前記の各ゴム配合物において、それぞれ高分子成形体用の押出成形機を用いて押出成形（後述の図２に示す成形体が得られるような口金形状を有し押出成形機で、スクリュー回転数を調整して押出成形）した後、その押出成形物を連続熱風加硫槽にて加硫（温度２００℃，１０分間で加硫）することにより、図２に示すように略平板状の基部（厚さ２ｍｍ，幅２５ｍｍの基部）２１に対し横断面略円状のチューブ部（肉厚２ｍｍのチューブ）２２が設けられた高分子成形体（高さ２０ｍｍの高分子成形体）の試料ＧＳ１〜ＧＳ１３，ＧＰ１〜ＧＰ１１（図中では符号２０）をそれぞれ作製した。
【００５５】
なお、前記の試料ＧＰ４，ＧＰ５の表面には、ウレタンポリオール８５ｐｈｒ，ポリイソシアネート１５ｐｈｒ，ジオルガノシロキサン４０ｐｈｒ，硬化性シリコーンオイル４０ｐｈｒ，触媒４ｐｈｒ，つや消し剤１５ｐｈｒ，溶剤１５００ｐｈｒを配合して成る表面処理剤を塗布したものとする。
【００５６】
【表１】
2006257313.tif 000003
【００５７】
前記のように作製した各ゴム配合物の加工性（混練加工性，押出成形性）、および各試料の表面状態（表面粗度），耐貼り付き性（貼付力），滑性（摩擦係数）撥水性（水の接触角）を、それぞれ以下に示す方法により測定し、それら測定結果を後述の表２に示した。なお、後述の表２の総合評価の項目において、記号「◎」，「○」，「×」は、それぞれ自動車用ウェザーストリップ等に高分子成形体として良好に適用できる場合，十分適用できる場合，適用困難な場合を示すものとする。
【００５８】
［混練加工性］
前記の各ゴム配合物において、１４インチロールを備え各ロール間の距離が５ｍｍに設定されたオープンロール機により混練し、前記の各ロールに対するゴム配合物の巻き付き性を観測した。なお、後述の表２の混練加工性の項目において、記号「◎」はゴム配合物が各ロール間へ容易に浸入し該ロールに密着するように巻き付いた場合を示し、記号「×」はゴム配合物が各ロールに密着せずに垂れ下がったり途中で切断された場合を示すものとする。また、記号「○」はゴム配合物が各ロール間へ浸入し難いが、時間経過と共に該ロールに密着するように巻き付いた場合を示す。
【００５９】
［押出成形性］
直径７５ｍｍの押出機で、回転数が１５ｒｐｍに設定された押出成形機により、前記の各ゴム配合物（押出成形時の温度６０±５℃に調整されたゴム配合物）において１分間の押出成形を行い、図２に示した形状の高分子成形体（試料２０）をそれぞれ得た。
【００６０】
この押出成形を各ゴム配合物毎に１００回繰り返し、その押出成形毎に押出成形機から吐出された押出成形物（未加硫物）の質量（ｇ）をそれぞれ吐出量として秤量した。そして、各ゴム配合物毎に、吐出量のばらつき（％）を下記（１）式により算出した。
【００６１】
吐出量のばらつき（％）＝（（「最大吐出量」−「最小吐出量」）／平均吐出量）×１００  ……  （１）
［表面粗度］
前記の試料２０を矩形平板状（５ｍｍ×１００ｍｍ×２ｍｍ）に打ち抜いて試料片を作製し、その試料片の表面の汚れをアルコールで拭き取った後、表面粗さ計（小坂研究所社製のサーフコーダＳＥ３０Ｄ）を用いた十点平均法（ＪＩＳ−Ｂ０６０１に準拠した方法）により該試料片の表面粗度（十点平均粗度）を測定した。なお、前記表面粗さ計の触針には、カーボン由来粗面，熱膨張由来凹凸面をそれぞれ高感度で測定するために、触針先端半径２μｍ（カーボン由来粗面用），２５０μｍ（熱膨張由来凹凸面用）のものを使用した。
【００６２】
［耐貼り付き性］
図３Ａ（平面図），Ｂ（側面図），Ｃ（動作図）に示すように、前記の試料２０を矩形平板状（５ｍｍ×５０ｍｍ×２ｍｍ）に打ち抜いて２個の試料片３０を作製し、それら各試料片３０の表面の汚れをアルコールで拭き取った後、矩形平板状（２ｍｍ×１１０ｍｍ×７０ｍｍ）のステンレス板３１上に対しそれぞれ６０ｍｍ隔てて両面接着テープ，接着剤により固定（５ｍｍ×５０ｍｍの面を固定）した。
【００６３】
さらに、前記の各試料片３０を覆うように、該試料片３０上に矩形平板状（ステンレス板３１と同様の形状で、厚さ１．０ｍｍ〜１．５ｍｍ）の自動車用塗装板（ホワイトカラーメラミン板）３２を載置し、その塗装板３２上に錘部材３３を２個載置して４９Ｎ（２４．５Ｎ×２個）の荷重を加えながら（塗装板３２における試料片３０が位置する部分に荷重を加えながら）、恒温槽中（温度８０℃の雰囲気下）にて２４時間放置した。
【００６４】
そして、前記の錘部材３３を取り除き（測定直前に取り除き）、前記のステンレス板３１を固定しながら、前記の塗装板３２を水平方向（固定された各試料片３０の長手方向；図示矢印方向）に対して速度５０ｍｍ／分で引張ることにより、その塗装板３２と試料片３０とが完全に剥離した際に生じる最大荷重（単位；Ｎ／５ｃｍ2）を貼付力として測定した。なお、ここで使用したＮ／５ｃｍ2は、２個の試料片３０の総接触面積に対する剥離荷重を数値化するために発明者が規定した単位である。
【００６５】
［摩擦係数］
図４に示すように、前記の試料２０を矩形平板状（５ｍｍ×１００ｍｍ×２ｍｍ）に打ち抜いて試料片４０を作製し、その試料片４０の表面の汚れをアルコールで拭き取った後、摩擦係数測定機（新東科学製のＨＥＩＤＯＮ−１４Ｄ）の支持台（試験台）４１上に載置した。そして、０．９８Ｎの荷重を加えＲ５０球面ガラスを構成した錘部材４２を前記の試料片４０上に載置（Ｒ５０球面側を載置）し、その錘部材４２を水平方向（試料片４０の長手方向；図示矢印方向）に対して速度１０００ｍｍ／分で摺動（試料片４０に接触しながら摺動）させることにより、静摩擦係数（μｓ），動摩擦係数（μｄ）を測定した。
【００６６】
［水の接触角］
図５に示すように、前記の試料２０を矩形平板状（５ｍｍ×１００ｍｍ）に打ち抜いて試料片５０を作製し、その試料片５０の表面の汚れをアルコールで拭き取り水平な指示台５２上に載置し、その試料片５０表面に対し水１．５ｍｌを垂直に滴下して１０秒間放置した後、その滴下された水滴５１と試料片５０との接触角θを接触角計（協和界面科学社製のＦＡＣＥ・ＣＯＮＴＡＣＴ−ＡＮＧＬＥＭＥＴＥＲ・ＣＡ−Ｄ型）により測定した。
【００６７】
【表２】
2006257313.tif 000004
【００６８】
［熱膨張カプセルを含まない比較例］
まず、前記の表２に示すように、カーボン８０ｎｍ，軟化剤，発泡剤を配合し熱膨張カプセルを配合しないゴム配合物Ｐ１〜Ｐ５は、それぞれ加工性が良好であった。しかしながら、前記の各ゴム配合物を用いて成る試料のうち、シリコーン化合物を含まないゴム配合物Ｐ１，Ｐ２を用いた試料ＧＰ１，ＧＰ２は、たとえカーボン８０ｎｍや軟化剤の添加量を調整しても耐貼り付き性，滑性，撥水性が低くなることを読み取れる。
【００６９】
また、ゴム配合物Ｐ２と同様の組成でシリコーン化合物を配合したゴム配合物Ｐ３を用いた試料ＧＰ３は、十分な撥水性が得られるが、耐貼り付き性，滑性は低いことが読み取れる。さらに、ゴム配合物Ｐ１と同様の組成のゴム配合物Ｐ４、Ｐ５を用い表面処理剤を塗布した試料ＧＰ４（表面処理層の膜厚２μｍ），ＧＰ５（表面処理層の膜厚５μｍ）は、表面処理層の効果により十分な撥水性が得られるが、試料ＧＰ５のように前記の表面処理層の厚さが十分でなければ耐貼り付き性，滑性が低くなることを読み取れる。
【００７０】
［熱膨張カプセルを含む比較例］
ゴム配合物Ｐ３と同様の組成で熱膨張カプセルを配合しカーボン８０ｎｍの配合量が一般的であるゴム配合物Ｐ６は加工性が良好であり、該ゴム配合物Ｐ６を用いて成る試料ＧＰ６において十分な撥水性は得られるが、耐貼り付き性，滑性は低いことが読み取れる。
【００７１】
また、前記のゴム配合物Ｐ６と同様の組成でカーボン８０ｎｍの添加量が極めて少ないゴム配合物Ｐ７は加工性が最も悪いものの、該ゴム配合物Ｐ７を用いて成る試料ＧＰ７の耐貼り付き性，滑性は良好であることが読み取れる。
【００７２】
［熱膨張カプセルまたは軟化剤の添加量を多くした比較例］
ゴム配合物Ｐ６と同様の組成でカーボン８０ｎｍの添加量が比較的少なく軟化剤の添加量が比較的多いゴム配合物Ｐ８の加工性は良好であり、該ゴム配合物Ｐ８を用いた試料ＧＰ８において良好な撥水性が得られるものの、耐貼り付き性，滑性が低くなることを読み取れる。
【００７３】
また、ゴム配合物Ｐ６と同様の組成でカーボン８０ｎｍの配合量が比較的少なく熱膨張カプセルの配合量が比較的多いゴム配合物Ｐ９の加工性は良好であり、該ゴム配合物Ｐ９を用いた試料ＧＰ９において良好な耐貼り付き性，滑性が得られるものの、撥水性が低くなることを読み取れる。
【００７４】
［カーボンブラックの粒径を調整した比較例］
ゴム配合物Ｐ３と同様の組成でカーボン４５ｎｍまたはカーボン６０ｎｍを配合したゴム配合物Ｐ１０，Ｐ１１の加工性は良好であり、該ゴム配合物Ｐ１０，Ｐ１１を用いた試料ＧＰ１０，ＧＰ１１において良好な撥水性が得られるものの、耐貼り付き性，滑性が低くなることを読み取れる。
【００７５】
［熱膨張カプセルを含み大きい粒径のカーボンブラックを用いた実施例］
カーボン８０ｎｍまたはカーボン６０ｎｍを６０ｐｈｒ〜１２０ｐｈｒ，軟化剤８０ｐｈｒ〜１００ｐｈｒ，熱膨張カプセル２ｐｈｒ〜１０ｐｈｒ，シリコーン化合物２ｐｈｒ〜２０ｐｈｒ，発泡剤を配合したゴム配合物Ｓ１〜Ｓ９はそれぞれ加工性が良好であり、該ゴム配合物Ｓ１〜Ｓ９を用いて成る試料ＧＳ１〜ＧＳ９は良好な撥水性，耐貼り付き性，滑性が得られることを読み取れる。
【００７６】
また、ゴム配合物Ｓ３，Ｓ５またはＳ５と同様の組成でシリコーン化合物または有機発泡剤を配合しないゴム配合物Ｓ１０〜Ｓ１２においては、それぞれ加工性が良好であり、該ゴム配合物Ｓ１０〜Ｓ１２を用いて成る試料ＧＳ１０〜ＧＳ１２は良好な耐貼り付き性，滑性が得られることを読み取れる。さらに、シリコーン化合物を含まない試料ＧＳ１０，ＧＳ１１においては、試料ＧＳ１２と比較すると、撥水性が劣っていることが読み取れる。
【００７７】
さらにまた、ゴム配合物Ｓ２と同様の組成でシリコーン化合物４０ｐｈｒ配合したゴム配合物Ｓ１３においては加工性が低下するものの、該ゴム配合物Ｓ１３を用いて成る試料ＧＳ１３は良好な撥水性，耐貼り付き性，滑性が得られることを読み取れる。
【００７８】
ここで、軟化剤，熱膨張カプセルの配合量がそれぞれ８０ｐｈｒ，２ｐｈｒであるゴム配合物を用いた試料ＧＰ６，ＧＰ７，ＧＳ１〜ＧＳ３において、表面粗度の測定結果を図６のカーボン８０ｎｍの配合量に対する表面粗度特性図に示した。この図６に示す特性図から、前記の各試料ＧＳ１〜ＧＳ３，ＧＰ６，ＧＰ７の表面に熱膨張由来凹凸面が形成されると共に、その熱膨張由来凹凸面の表面にカーボン由来粗面が形成され、カーボン８０ｎｍの配合量とカーボン由来粗面の粗度には相関があることを判明した。
【００７９】
また、軟化剤，カーボン８０ｎｍの配合量がそれぞれ８０ｐｈｒ，１００ｐｈｒであるゴム配合物を用いた試料ＧＰ３，ＧＰ９，ＧＳ２，ＧＳ５，ＧＳ６において、表面粗度の測定結果を図７の熱膨張カプセルの配合量に対する表面粗度特性図に示した。この図７に示す特性図から、熱膨張カプセルの配合量と熱膨張由来凹凸面の粗度には相関があることを判明した。
【００８０】
なお、前記のゴム配合物Ｓ１〜Ｓ１３と同様に、少なくとも他の高分子弾性体ポリマー，カーボンブラック，軟化剤，熱膨張カプセルを配合したゴム配合物であって、該カーボンブラックの算術平均粒径が６０ｎｍ以上（例えば、カーボン６０ｎｍ，８０ｎｍ）で配合量が５０ｐｈｒ超〜１００ｐｈｒ，該軟化剤の配合量が１００ｐｈｒ以下，熱膨張カプセルの配合量が１ｐｈｒ〜１０ｐｈｒであれば十分な加工性が得られ、そのゴム配合物を用いて成る試料の撥水性，耐貼り付き性，滑性も良好であったことを確認した。
【００８１】
以上、本発明において、記載された具体例に対してのみ詳細に説明したが、本発明の技術思想の範囲で多彩な変形および修正が可能であることは、当業者にとって明白なことであり、このような変形および修正が特許請求の範囲に属することは当然のことである。
【図面の簡単な説明】
【００８２】
【図１】高分子材料組成物を押出し成形加硫して成る高分子成形体の構造モデルを示す説明図。
【図２】実施例で用いた高分子成形体の試料（ＧＳ１〜ＧＳ１３，ＧＰ１〜ＧＰ１１）の概略説明図。
【図３】実施例における耐貼り付き性の測定方法を示す説明図。
【図４】実施例における摩擦係数の測定方法を示す説明図。
【図５】実施例における水の接触角の測定方法を示す説明図。
【図６】実施例におけるカーボン８０ｎｍの配合量に対する表面粗度特性図。
【図７】実施例における熱膨張カプセルの配合量に対する表面粗度特性図。
【符号の説明】
【００８３】
１０…高分子成形体
１０ａ…カーボン由来粗面
１０ｂ…熱膨張由来凹凸面
１０ｃ…熱膨張カプセル
２０…試料
３０，４０，５０…試料片
【図１】
2006257313.tif 000005
【図２】
2006257313.tif 000006
【図３】
2006257313.tif 000007
【図４】
2006257313.tif 000008
【図５】
2006257313.tif 000009
【図６】
2006257313.tif 000010
【図７】
2006257313.tif 000011